Produit de génie civil pour l’inertage de substrats comprenant au moins : un liant hydraulique et, un additif de sels de baryum ou d’aluminium dans des proportions comprises entre 5 et 50% en masse dudit produit. Produit selon la revendication 1 dans lequel le liant hydraulique est composé d’au moins 15% de Clinker. Produit selon la revendication 2 dans lequel le liant hydraulique est composé d’au moins 40% de Clinker. Produit selon la revendication 3 dans lequel le liant hydraulique est composé d’au moins 65% de Clinker. Produit selon les revendications 1 à 4 dans lequel l’additif est constitué par des sels de baryum. Procédé d’inertage de substrat pollué par piégeage des ions sulfates, dans lequel le produit d’inertage selon les revendications 1 à 5 est mélangé au substrat à traiter à proportion de 5 à 10% en masse de substrat à traiter. Procédé selon la revendication 6, dans lequel le substrat à inerter est destiné à être stocké et dépollué in situ, comprenant les étapes de : a.Evaluer la quantité de sulfates lixiviables du substrat à traiter par essais de lixiviation ; b.Etablir une gamme d’échantillons, chaque échantillon étant constitué d’un mélange homogène substrat à traiter / produit d’inertage avec une proportion de produit d’inertage entre 5 et 10% en masse du substrat à traiter selon les échantillons ; c.Effectuer des tests de lixiviation sur cette gamme d’échantillons ; d.Déterminer la quantité de produit d’inertage selon les revendications 1 à 5 nécessaire au traitement du substrat en fonction des résultats obtenus à l’étape c pour être compatible avec une valeur de référence de quantité de sulfates lixiviables ; e.Mélanger de manière homogène la quantité de produit d’inertage déterminée à l’étape d au substrat à traiter. Procédé selon la revendication 6, le substrat à inerter étant utilisé en technique routière comprenant les étapes de : a.Evaluer la quantité de sulfates lixiviables du substrat à traiter par essais de lixiviation ; b.Etablir une gamme d’échantillons, chaque échantillon étant constitué d’un mélange homogène substrat à traiter / produit d’inertage avec une proportion de produit d’inertage comprise entre 5 et 10% en masse du substrat à traiter selon les échantillons ; c.Effectuer des tests de lixiviation sur cette gamme d’échantillons ; d.Déterminer le dosage d1 de produit d’inertage nécessaire au traitement du substrat afin de réduire la quantité de sulfates lixiviables pour atteindre une valeur de référence de quantité de sulfates lixiviables, ladite valeur de référence étant définie par une norme ou déterminée par cahier des charges ; e.Effectuer des tests de performances mécaniques sur cette même gamme d’échantillons ; f.Déterminer le dosage d2 de produit d’inertage nécessaire au traitement du substrat afin d’obtenir les performances mécaniques attendues ; g.Déterminer la valeur d selon les formules suivantes : d=d1 si d1>d2 d=d2 si d1 h.Calculer la quantité à épandre Q de produit d’inertage selon les revendications 1 à 5, selon la formule suivante : Où : Q représente la quantité de produit d’inertage à épandre en kilogramme par mètre carré, e représente l’épaisseur du substrat à traiter en mètre, représente la densité sèche du substrat, d représente le dosage de produit d’inertage en pourcentage ; i.Epandre sur le substrat à traiter la quantité Q de produit d’inertage ; j.Malaxer in situ le produit d’inertage selon les revendications 1 à 5 et le substrat ; k.Niveler et compacter le mélange substrat/produit d’inertage ; l.Appliquer sur le mélange substrat/produit d’inertage nivelé et compacté une substance imperméabilisante empêchant l’évaporation.